(57)【要約】      （修正有）【課題】高いＢｒ、ＨｃＪ及びＨｋ／ＨｃＪを有する永久磁石を得ることが出来るフェライト磁性材料、ならびにフェライト磁石を提供する。【解決手段】六方晶構造を有するフェライト相からなる主相を有するフェライト磁性材料であって、Ｃａ１−ｗ−ｘ−ｙＲｗＳｒｘＢａｙＦｅｚＭｍで表される金属元素の組成を有し、０．２５＜ｗ＜０．５、０．０１＜ｘ＜０．３５、０．０００１＜ｙ＜０．０１３、ｙ＜ｘ、８．７＜ｚ＜９．９、１．０＜ｗ／ｍ＜２．１、０．０１７＜ｍ／ｚ＜０．０５５を満たし、副成分として少なくともＳｉ成分を含み、前記フェライト磁性材料中の前記Ｓｉ成分のＳｉＯ２換算での含有量ｙ１質量％をＹ軸に表わし、前記ｚとｍの合計量ｘ１をＸ軸に表わしたときに、ｘ１とｙ１の関係が、Ｘ−Ｙ座標における所定の４つの点で囲まれる範囲内にあるフェライト磁性材料、ならびにそのフェライト磁性材料からなるフェライト磁石。【選択図】図１
2011213575.tif 000002
【特許請求の範囲】
【請求項１】
六方晶構造を有するフェライト相からなる主相を有するフェライト磁性材料であって、
前記フェライト磁性材料を構成する金属元素の組成は下記式（１）で表され、
Ｃａ１−ｗ−ｘ−ｙＲｗＳｒｘＢａｙＦｅｚＭｍ  ・・・（１）
ただし、式（１）中、Ｒは希土類元素（Ｙを含む）及びＢｉからなる群より選ばれる少なくとも１種の元素であってＬａを少なくとも含み、Ｍは、Ｃｏ、Ｍｎ、Ｍｇ、Ｎｉ、Ｃｕ及びＺｎからなる群より選ばれる少なくとも１種の元素であってＣｏを少なくとも含み、
前記式（１）中、ｗ、ｘ、ｙ、ｚ及びｍは、下記式（２）、（３）、（４）、（５）、（６）、（７）及び（８）を満たし、
０．２５＜ｗ＜０．５  ・・・（２）
０．０１＜ｘ＜０．３５  ・・・（３）
０．０００１＜ｙ＜０．０１３  ・・・（４）
ｙ＜ｘ  ・・・（５）
８．７＜ｚ＜９．９  ・・・（６）
１．０＜ｗ／ｍ＜２．１  ・・・（７）
０．０１７＜ｍ／ｚ＜０．０５５  ・・・（８）
副成分として少なくともＳｉ成分を含み、
前記フェライト磁性材料中の前記Ｓｉ成分のＳｉＯ２  換算での含有量ｙ１質量％をＹ軸に表わし、
前記ｚとｍの合計量ｘ１をＸ軸に表わしたときに、
ｘ１とｙ１の関係が、前記Ｘ軸及びＹ軸を持つＸ−Ｙ座標における４つの点ａ（８．９，１．２）、ｂ（８．３，０．９５）、ｃ（１０．０，０．３５）及びｄ（１０．６，０．６）で囲まれる範囲内にあることを特徴とするフェライト磁性材料。
【請求項２】
請求項１に記載のフェライト磁性材料からなるフェライト磁石。
【請求項３】
前記フェライト磁石において、Ｘ線回折測定により求めた結晶配向度Ｏｒ（ｆ）＝Σ（００１）／Σ（ｈｋｌ）が０．９以上であることを特徴とする、請求項２に記載のフェライト磁石。
【請求項４】
前記フェライト磁石を構成する結晶粒子をｃ軸方向に平行な面で切断した切断面において、
前記各結晶粒子の断面の重心を通る粒径の最大値と最小値をそれぞれ求め、所定数以上の結晶粒子における前記粒径の最大値と最小値の平均をそれぞれＬ（μｍ）、Ｓ（μｍ）としたとき、
前記Ｌ及びＳが、下記式（９）及び（１０）を満たす、請求項２又は３に記載のフェライト磁石。
Ｌ≦１．４  ・・・（９）
Ｌ／Ｓ≦２．４  ・・・（１０）
【請求項５】
請求項１に記載のフェライト磁性材料からなるフェライト焼結磁石。
【請求項６】
前記フェライト焼結磁石において、Ｘ線回折測定により求めた結晶配向度Ｏｒ（ｆ）＝Σ（００１）／Σ（ｈｋｌ）が０．９以上であることを特徴とする、請求項５に記載のフェライト焼結磁石。
【請求項７】
前記フェライト焼結磁石を構成する結晶粒子をｃ軸方向に平行な面で切断した切断面において、
前記各結晶粒子の断面の重心を通る粒径の最大値と最小値をそれぞれ求め、所定数以上の結晶粒子における前記粒径の最大値と最小値の平均をそれぞれＬ（μｍ）、Ｓ（μｍ）としたとき、
前記Ｌ及びＳが、下記式（９）及び（１０）を満たす、請求項５又は６に記載のフェライト焼結磁石。
Ｌ≦１．４  ・・・（９）
Ｌ／Ｓ≦２．４  ・・・（１０）
【発明の詳細な説明】
【技術分野】
【０００１】
本発明は、フェライト磁性材料、ならびにそのフェライト磁性材料からなるフェライト磁石及びフェライト焼結磁石に関する。
【背景技術】
【０００２】
酸化物からなる永久磁石の材料としては、六方晶系のＭ型（マグネトプランバイト型）Ｓｒフェライト又はＢａフェライトが知られている。これらのフェライトからなるフェライト磁性材料は、フェライト焼結体やボンド磁石の形で永久磁石として供されている。近年、電子部品の小型化、高性能化に伴って、フェライト磁性材料からなる永久磁石に対しても、小型でありながら高い磁気特性を有することが要求されつつある。
【０００３】
永久磁石の磁気特性の指標としては、一般に、残留磁束密度（Ｂｒ）及び保磁力（ＨｃＪ）が用いられ、これらが高いほど高い磁気特性を有していると評価される。従来、永久磁石のＢｒ及びＨｃＪを向上させる観点から、フェライト磁性材料に所定の元素を含有させるなど、組成を変えて検討が行われてきた。
【０００４】
例えば、特許文献１には、Ｍ型Ｃａフェライトに、Ｌａ、Ｂａ及びＣｏを少なくとも含有させることで、高いＢｒ及びＨｃＪを有するフェライト焼結磁石が得られる酸化物磁性材料が示されている。
【０００５】
また、特許文献２には、Ｍ型Ｃａフェライトに、Ｌａ、Ｓｒ及びＣｏを含有させることで、高いＢｒ及びＨｃＪを有するフェライト焼結磁石が得られる酸化物磁性材料が示されている。更に、特許文献３には、Ｍ型Ｓｒフェライトに、Ｓｒ、Ｌａ及びＣｏを含むことによって、高いＢｒ及びＨｃＪを有する焼結磁石が開示されている。
【先行技術文献】
【特許文献】
【０００６】
【特許文献１】特許第４０７８５６６号公報
【特許文献２】国際公開第２００７／０７７８１１号パンフレット
【特許文献３】特許第３１６３２７９号公報
【発明の概要】
【発明が解決しようとする課題】
【０００７】
前述のように、Ｂｒ及びＨｃＪの両方を良好に得るために、主組成に添加する元素の組み合わせを種々に変える試みがなされているが、どのような添加元素の組み合わせが高い磁気特性を与えるのかは、未だ明らかではない。
【０００８】
また、永久磁石には、高いＢｒ及びＨｃＪを有することに加え、ＨｃＪに対する磁化がＢｒの９０％であるときの磁界の値（Ｈｋ）の比率、いわゆる角型比（Ｈｋ／ＨｃＪ）も高いことが好ましい。Ｈｋ／ＨｃＪが高いと、外部磁界や温度変化による減磁が小さく、安定した磁気特性が得られるようになる。
【０００９】
したがって、フェライト磁性材料を用いた永久磁石においては、高いＢｒ及びＨｃＪを得るとともに、優れたＨｋ／ＨｃＪを得ることが出来ることが好ましい。しかしながら、いずれかの磁気特性が向上すると他の磁気特性が低下してしまうなど、このような３つの磁気特性を有する永久磁石が得られるフェライト磁性材料を得ることは従来、決して容易なことではなかった。
【００１０】
更に、Ｂｒを高めるためには、フェライト相を構成する結晶粒子の磁化容易軸（Ｍ型フェライトの場合はｃ軸方向）の向きを揃える、すなわち、磁化容易軸の配向性を高め、異方性化を図ることが有効である。しかし、配向性を高めていくと、Ｍ型フェライトでは、磁化容易軸と垂直方向の磁化困難軸方向に結晶粒子が成長しやすい傾向があるため、磁化困難軸方向の平均結晶粒子径と磁化容易軸方向の平均結晶粒子径の比で示されるアスペクト比が高くなりやすい。アスペクト比が高くなると、結晶粒子内で反磁場の影響を受けやすくなる。また、磁化困難軸方向の平均結晶粒子径が大きくなることは、単磁区粒子（Ｍ型フェライトの場合、約１μｍ）となる結晶粒子数が減少することを示している。これらの影響により、ＨｃＪが低下し、高Ｂｒとの両立を図るのが困難となる。
【００１１】
そこで、本発明はこのような事情に鑑みてなされたものであり、高いＢｒ及びＨｃＪが維持され、しかも高いＨｋ／ＨｃＪを有する永久磁石を得ることが出来るフェライト磁性材料、及び係るフェライト磁性材料からなる磁石を提供することを目的とする。
【課題を解決するための手段】
【００１２】
前記の目的を達成するため、本発明のフェライト磁性材料は、六方晶構造を有するフェライト相からなる主相を有するフェライト磁性材料であって、下記式（１）で表される金属元素の組成を有し、
Ｃａ１−ｗ−ｘ−ｙＲｗＳｒｘＢａｙＦｅｚＭｍ    （１）
ただし、式（１）中、Ｒは希土類元素（Ｙを含む）及びＢｉからなる群より選ばれる少なくとも１種の元素であってＬａを少なくとも含み、Ｍは、Ｃｏ、Ｍｎ、Ｍｇ、Ｎｉ、Ｃｕ及びＺｎからなる群より選ばれる少なくとも１種の元素であってＣｏを少なくとも含み、
式（１）中、ｗ、ｘ、ｙ、ｚ及びｍは、下記式（２）、（３）、（４）、（５）、（６）、（７）及び（８）を満たし、
０．２５＜ｗ＜０．５    （２）
０．０１＜ｘ＜０．３５    （３）
０．０００１＜ｙ＜０．０１３    （４）
ｙ＜ｘ    （５）
８．７＜ｚ＜９．９    （６）
１．０＜ｗ／ｍ＜２．１    （７）
０．０１７＜ｍ／ｚ＜０．０５５    （８）
副成分として少なくともＳｉ成分を含み、
前記フェライト磁性材料中のこのＳｉ成分のＳｉＯ２  換算での含有量ｙ１をＹ軸に表わし、
前記ｚとｍの合計量ｘ１をＸ軸に表わしたときに、
ｘ１とｙ１の関係が、前記Ｘ軸及びＹ軸を持つＸ−Ｙ座標における４つの点ａ（８．９，１．２）、ｂ（８．３，０．９５）、ｃ（１０．０，０．３５）及びｄ（１０．６，０．６）で囲まれる範囲内にあることを特徴とする。
【００１３】
上記本発明のフェライト磁性材料は、前記の式（１）で表され、各元素が式（２）〜（８）の条件を満たすとともに、副成分としてＳｉ成分を更に含有し、
前記フェライト磁性材料中の前記Ｓｉ成分のＳｉＯ２  換算での比率ｙ１質量％をＹ軸に表わし、
前記ｚとｍの合計量ｘ１をＸ軸に表わしたときに、
ｘ１とｙ１の関係が、前記Ｘ軸及びＹ軸を持つＸ−Ｙ座標における４つの点ａ（８．９，１．２）、ｂ（８．３，０．９５）、ｃ（１０．０，０．３５）及びｄ（１０．６，０．６）で囲まれる範囲内にあることで、高いＢｒ及びＨｃＪを有するのみならず、高いＨｋ／ＨｃＪを有するフェライト磁石又はフェライト焼結磁石となる。
【００１４】
好ましくは、前記フェライト磁石又はフェライト焼結磁石において、Ｘ線回折測定により求めた結晶配向度Ｏｒ（ｆ）＝Σ（００１）／Σ（ｈｋｌ）が０．９以上である。
【００１５】
好ましくは、前記フェライト磁石又はフェライト焼結磁石を構成する結晶粒子をｃ軸方向に平行な面で切断した切断面において、
前記各結晶粒子の断面の重心を通る粒径の最大値と最小値をそれぞれ求め、所定数以上の結晶粒子における前記粒径の最大値と最小値の平均をそれぞれＬ（μｍ）、Ｓ（μｍ）としたとき、
前記Ｌ及びＳが、下記式（９）及び（１０）を満たす。
Ｌ≦１．４  （９）
Ｌ／Ｓ≦２．４  （１０）
【図面の簡単な説明】
【００１６】
【図１】図１は、本願の実施例の各試料について、フェライト磁性材料中の前記Ｓｉ成分のＳｉＯ２  換算での含有量ｙ１質量％をＹ軸に表わし、前記ｚとｍの合計量ｘ１をＸ軸に表わしたときに、ｘ１とｙ１の関係をＸ軸及びＹ軸を持つＸ−Ｙ座標に示した図である。
【図２】図２は、本発明の一実施形態に係るフェライト焼結磁石を構成する、結晶粒子の結晶粒子径及びアスペクト比の測定方法を説明するための、結晶粒子の断面図である。
【図３】図３（Ａ）は本発明の実施例に係るフェライト焼結磁石の断面ＳＥＭ写真であり、図３（Ｂ）は本発明の比較例に係るフェライト焼結磁石の断面ＳＥＭ写真である。
【図４】図４は本発明の一実施形態に係る、焼結磁石の製造方法に用いる磁場射出成形機の要部断面図である。
【発明を実施するための形態】
【００１７】
以下、本発明の実施形態を説明する。
【００１８】
（フェライト焼結磁石）
本発明の一実施形態に係るフェライト焼結磁石を構成するフェライト磁性材料は、六方晶構造を有するフェライト相からなる主相を有するものである。前記フェライト相としてはマグネトプランバイト型（Ｍ型）フェライト（以下では、「Ｍ型フェライト」とする。）が好ましい。なお、マグネトプランバイト型（Ｍ型）フェライトからなる主相を特に「Ｍ相」という。ここで「フェライト相からなる主相」とは、通常、フェライト焼結磁石は「主相（結晶粒子）」と「粒界部分」とからなるところ、この「主相」がフェライト相であることを意味する。焼結体に占める主相の割合としては、好ましくは９５体積％以上である。
【００１９】
フェライト焼結磁石を構成するフェライト磁性材料は、前述の如く、焼結体の形態であり、結晶粒子（主相）と粒界とを含む構造を有している。この焼結体における結晶粒子の平均結晶粒径は、好ましくは１．４μｍ以下であり、より好ましくは０．５〜１．４μｍである。このような平均結晶粒径を有することで、高いＨｃＪが得られ易くなる。なお、ここで述べた平均結晶粒径とは、Ｍ型フェライトの焼結体における結晶粒子の、磁化困難軸（ａ軸）方向の粒子径の相加平均値のことである。フェライト磁性材料の焼結体の結晶粒径は、走査型電子顕微鏡によって測定することが出来る。
【００２０】
本実施形態のフェライト磁性材料は、下記式（１）で表される金属元素の組成を有する。
Ｃａ１−ｗ−ｘ−ｙＲｗＳｒｘＢａｙＦｅｚＭｍ    （１）
【００２１】
ここで、式（１）中、Ｒは希土類元素（Ｙを含む）及びＢｉからなる群より選ばれる少なくとも１種の元素であってＬａを少なくとも含み、Ｍは、Ｃｏ、Ｍｎ、Ｍｇ、Ｎｉ、Ｃｕ及びＺｎからなる群より選ばれる少なくとも１種の元素であってＣｏを少なくとも含む。
【００２２】
式（１）中、ｗ、ｘ、ｙ、ｚ及びｍは、それぞれ、Ｒ、Ｓｒ、Ｂａ、Ｆｅ及びＭの原子比率を示しており、下記式（２）、（３）、（４）、（５）、（６）、（７）及び（８）の全てを満たす。
０．２５＜ｗ＜０．５    （２）
０．０１＜ｘ＜０．３５    （３）
０．０００１＜ｙ＜０．０１３    （４）
ｙ＜ｘ    （５）
８．７＜ｚ＜９．９    （６）
１．０＜ｗ／ｍ＜２．１    （７）
０．０１７＜ｍ／ｚ＜０．０５５    （８）
【００２３】
また、フェライト磁性材料は、前述した金属元素の組成以外の副成分として、少なくともＳｉ成分を含み、図１に示すように、前記フェライト磁性材料中の前記Ｓｉ成分のＳｉＯ２  換算での含有量ｙ１質量％をＹ軸に表わし、前記ｚとｍの合計量ｘ１をＸ軸に表わしたときに、ｘ１とｙ１の関係が、前記Ｘ軸及びＹ軸を持つＸ−Ｙ座標における４つの点ａ（８．９，１．２）、ｂ（８．３，０．９５）、ｃ（１０．０，０．３５）及びｄ（１０．６，０．６）で囲まれる範囲内にある。
【００２４】
なお、酸素の組成比は、各金属元素の組成比、各元素（イオン）の価数に影響され、結晶内で電気的中性を維持するように増減する。また、後述する焼成工程の際に、焼成雰囲気を還元性雰囲気にすると酸素欠損が生じる場合もある。
【００２５】
以下、前述したフェライト磁性材料の組成について、より詳細に説明する。
【００２６】
前述のフェライト磁性材料を構成する金属元素の組成におけるＣａの原子比率（１−ｗ−ｘ−ｙ）は、０．２５を超え、０．５９未満であると好ましい。Ｃａの原子比率が小さすぎると、フェライト磁性材料がＭ型フェライトとならない場合がある。
【００２７】
また、α−Ｆ２Ｏ３等の非磁性相の割合が増加する他、Ｒが余剰となってオルソフェライト等の非磁性の異相が生成し、磁気特性（特にＢｒやＨｃＪ）が低下する傾向にある。一方、Ｃａの原子比率が大きすぎると、Ｍ型フェライトとならない場合がある他、ＣａＦｅＯ３−ｘ等の非磁性相が多くなって、磁気特性が低下するおそれがある。
【００２８】
本実施形態のフェライト焼結磁石は、後述するように副成分としてＳｉＯ２  を含むほか、他の副成分を更に含んでいても良い。例えば、まず、副成分としてＣａ成分を含んでいても良い。ただし、本実施形態のフェライト焼結磁石は、前述したように主相であるフェライト相を構成する成分としてＣａを含む。したがって、副成分としてＣａを含有させた場合、例えば焼結体から分析されるＣａの量は主相及び副成分の総量となる。すなわち、副成分としてＣａ成分を用いた場合には、一般式（１）におけるＣａの原子比率（１−ｗ−ｘ−ｙ）は副成分をも含んだ値となる。原子比率（１−ｗ−ｘ−ｙ）の範囲は、焼結後に分析された組成に基づいて特定されるものであるから、副成分としてＣａ成分を含む場合と含まない場合との両方に適用出来る。
【００２９】
Ｒで示される元素は、Ｌａを少なくとも含むほか、Ｌａ以外としては、希土類元素（Ｙを含む）及びＢｉからなる群より選ばれる少なくとも１種が好ましく、希土類元素からなる群より選ばれる少なくとも１種がより好ましい。ただし、Ｒとしては、Ｌａのみを含むことが、異方性磁界を向上させる観点から特に好適である。
【００３０】
前記フェライト磁性材料を構成する金属元素の組成中のＲの原子比率（ｗ）は、０．２５を超え、０．５未満であり、この範囲であると、Ｂｒ及びＨｃＪ及びＨｋ／ＨｃＪが良好に得られる。Ｒの原子比率が小さすぎると、フェライト磁性材料におけるＭの固溶量が不十分となり、Ｂｒ及びＨｃＪが低下する。一方、大きすぎると、オルソフェライト等の非磁性の異相が生じ、Ｈｋ／ＨｃＪが低くなって実用的な磁石を得ることが困難となる。このような観点から、Ｒの原子比率は、０．３以上０．５未満であると好ましく、０．３〜０．４５であるとより好ましい。
【００３１】
Ｓｒの原子比率（ｘ）は、０．０１を超え、０．３５未満であり、この範囲であることで、良好なＢｒ、ＨｃＪ及びＨｋ／ＨｃＪが満たされる。Ｓｒの原子比率が小さすぎると、Ｃａ及び／又はＬａの比率が大きくなり、Ｈｋ／ＨｃＪが低下する。一方、Ｓｒの原子比率が大きすぎると、Ｂｒ及びＨｃＪが不十分となる。このような観点から、Ｓｒの原子比率は、０．０５〜０．２５であると好ましく、０．１〜０．２であるとより好ましい。
【００３２】
Ｂａの原子比率（ｙ）は、０．０００１を超え、０．０１３未満であり、この範囲であることで、良好なＢｒ、ＨｃＪ及びＨｋ／ＨｃＪが満たされる。Ｂａの原子比率が小さすぎると、十分なＨｋ／ＨｃＪの向上効果が得られない。一方、大きすぎると、Ｂｒ及びＨｃＪが不都合に低下してしまう。このような観点から、Ｂａの原子比率は、０．０００４〜０．０１であると好ましい。
【００３３】
また、Ｓｒの原子比率（ｘ）及びＢａの原子比率（ｙ）は、ｙ＜ｘの関係を満たす。このように、Ｓｒの原子比率がＢａの原子比率よりも大きくなるようにすることで、良好なＢｒに加え、十分に高いＨｋ／ＨｃＪが得られ易くなる。
【００３４】
Ｆｅの原子比率（ｚ）は、８．７を超え９．９未満であり、この範囲であることで、良好なＢｒ、ＨｃＪ及びＨｋ／ＨｃＪが満たされる。Ｆｅの原子比率が小さすぎても大きすぎても、Ｂｒ及びＨｃＪが不都合に低下する。Ｆｅの原子比率は、８．８〜９．６であると好ましい。
【００３５】
Ｍで示される元素は、Ｃｏを少なくとも含むほか、Ｃｏ以外としては、Ｍｎ、Ｍｇ、Ｎｉ、Ｃｕ及びＺｎからなる群より選ばれる少なくとも１種が好ましく、Ｍｎ、Ｎｉ及びＺｎからなる群より選ばれる少なくとも１種がより好ましい。ただし、Ｍとしては、Ｃｏのみを含むことが、異方性磁界を向上させる観点から特に好適である。
【００３６】
フェライト磁性材料を構成する金属元素の組成は、Ｍの原子比率（ｍ）について、まず、ｍ／ｚが、０．０１７を超え、０．０５５未満である条件を満たす。また、ｗ／ｍが、１．０を超え、２．１未満である条件を満たす。これらの条件を満たすことで、良好なＢｒ、ＨｃＪ及びＨｋ／ＨｃＪが得られる。Ｍの原子比率が小さすぎる場合、良好なＢｒ及びＨｃＪが得られず、特にＣｏの比率が小さすぎると良好なＨｃＪが得られない。一方、Ｍの比率が大きすぎる場合、Ｂｒ及びＨｃＪがむしろ低下してしまう傾向にある。
【００３７】
これらの観点から、ｍ／ｚは０．０２〜０．０３５であると好ましい。また、ｗ／ｍは、１．２〜１．９であると好ましく、１．４〜１．８であるとより好ましい。
【００３８】
本発明におけるフェライト磁性材料は、前述した金属元素の組成に加えて後述する副成分を含む。副成分は、フェライト磁性材料の主相と粒界のどちらにも含まれ得る。フェライト磁性材料においては、全体のうちの副成分以外が主組成である。十分な磁気特性を得る観点からは、フェライト磁性材料中、主相の含有割合は９０質量％以上であると好ましく、９５〜１００質量％であるとより好ましい。
【００３９】
本実施形態のフェライト磁性材料は、副成分として、少なくともＳｉ（ケイ素）成分を含む。ここで、Ｓｉ成分とは、Ｓｉ原子そのものや、Ｓｉを含む化合物（ＳｉＯ２  等）の両方を含む。Ｓｉを含む化合物としては、Ｓｉを含有する組成を有する限り、特に限定されないが、例えば、ＳｉＯ２、Ｎａ２ＳｉＯ３、ＳｉＯ２・ｎＨ２Ｏ等が挙げられる。フェライト磁性材料は、Ｓｉ成分を含むことにより、焼結性が良好となり、また焼結体の結晶粒径が適度に調整され、良好に磁気特性が制御されたフェライト焼結磁石となる。その結果、Ｂｒ及びＨｃＪを良好に維持しつつ、高いＨｋ／ＨｃＪを得ることが可能となる。
【００４０】
本実施形態のフェライト磁性材料は、図１に示すように、前記フェライト磁性材料中の前記Ｓｉ成分のＳｉＯ２  換算での比率ｙ１質量％をＹ軸に表わし、前記ｚとｍの合計量ｘ１をＸ軸に表わしたときに、ｘ１とｙ１の関係が、前記Ｘ軸及びＹ軸を持つＸ−Ｙ座標における４つの点ａ（８．９，１．２）、ｂ（８．３，０．９５）、ｃ（１０．０，０．３５）及びｄ（１０．６，０．６）で囲まれる範囲内にある。
【００４１】
ｘ１とｙ１、すなわちＳｉ成分の比率とｚとｍの合計量ｙ１の関係がこの領域内であることによって、良好なＢｒ、ＨｃＪ、及びＨｋ／ＨｃＪが得られる。Ｓｉ成分の含有量が多すぎると、非磁性成分であるＳｉ成分がフェライト焼結磁石中に多量に含まれることになるため、磁気特性（特にＢｒ）が低くなる傾向となる。一方、Ｓｉ成分が少なすぎても、前述した良好な効果が得られず、ＨｃＪが低下する傾向となる。
【００４２】
本発明のフェライト磁性材料において、Ｓｉ成分の含有量は、全てのＳｉ成分の合計で、好ましくはＳｉＯ２に換算して０．３５〜１．２質量％、より好ましくは０．４〜１．１質量％である。Ｓｉ成分がこのような含有量であると、高いＨｃＪが得られる。
【００４３】
フェライト磁性材料は、前述した金属元素の組成、及び少なくともＳｉ成分を含む副成分を含有しているが、フェライト磁性材料の組成は、蛍光Ｘ線定量分析によって測定することが出来る。また、主相の存在は、Ｘ線回折や電子線回折によって確認することが出来る。
【００４４】
本実施形態のフェライト磁性材料は、副成分として、Ｓｉ成分以外の成分を含んでいても良い。その他の副成分としては、例えば、Ａｌ及び／又はＣｒを有していても良い。これらにより、フェライト焼結磁石のＨｃＪが向上する傾向にある。良好なＨｃＪの向上効果を得る観点からは、Ａｌ及び／又はＣｒの含有量は、フェライト磁性材料全体に対し、Ａｌ２Ｏ３やＣｒ２Ｏ３に換算して合計で０．１質量％以上であることが好ましい。ただし、これらの成分はフェライト焼結磁石のＢｒを低下させる場合があるため、良好なＢｒを得る観点からは、３質量％以下とすることが望ましい。
【００４５】
また、副成分としては、ホウ素Ｂを例えばＢ２Ｏ３として含んでいても良い。Ｂを含むことで、フェライト磁性材料を得る際の仮焼温度や、フェライト磁性材料からなる焼結体を得る際の焼成温度を低くすることができ、フェライト焼結磁石が生産性良く得られるようになる。ただし、Ｂが多すぎるとフェライト焼結磁石の飽和磁化が低下する場合があるため、Ｂの含有量は、フェライト磁性材料全体に対し、Ｂ２Ｏ３として０．５質量％以下であることが好ましい。
【００４６】
更に、本実施形態のフェライト磁性材料は、副成分として、Ｇａ、Ｍｇ、Ｃｕ、Ｍｎ、Ｎｉ、Ｚｎ、Ｉｎ、Ｌｉ、Ｔｉ、Ｚｒ、Ｇｅ、Ｓｎ、Ｖ、Ｎｂ、Ｔａ、Ｓｂ、Ａｓ、Ｗ、Ｍｏ等を、酸化物の形態で含んでいても良い。これらの含有量は、各原子の化学量論組成の酸化物に換算して、酸化ガリウム５質量％以下、酸化マグネシウム５質量％以下、酸化銅５質量％以下、酸化マンガン５質量％以下、酸化ニッケル５質量％以下、酸化亜鉛５質量％以下、酸化インジウム３質量％以下、酸化リチウム１質量％以下、酸化チタン３質量％以下、酸化ジルコニウム３質量％以下、酸化ゲルマニウム３質量％以下、酸化スズ３質量％以下、酸化バナジウム３質量％以下、酸化ニオブ３質量％以下、酸化タンタル３質量％以下、酸化アンチモン３質量％以下、酸化砒素３質量％以下、酸化タングステン３質量％以下、酸化モリブデン３質量％以下であることが好ましい。ただし、これらを複数種類組み合わせて含む場合は、磁気特性の低下を避けるため、その合計が５質量％以下となるようにすることが望ましい。
【００４７】
本実施形態のフェライト磁性材料は、副成分として、アルカリ金属元素（Ｎａ、Ｋ、Ｒｂ等）は含まないことが好ましい。アルカリ金属元素は、磁石１の飽和磁化を低下させやすい傾向にある。ただし、アルカリ金属元素は、例えばフェライト磁性材料を得るための原料中に含まれている場合もあり、そのように不可避的に含まれる程度であれば、フェライト磁性材料中に含まれていても良い。磁気特性に大きく影響しないアルカリ金属元素の含有量は、３質量％以下である。
【００４８】
（フェライト焼結磁石の結晶配向度）
本実施形態に係るフェライト焼結磁石について、Ｘ線回折（ＸＲＤ）測定により求めた結晶配向度Ｏｒ（ｆ）＝Σ（００ｌ）／Σ（ｈｋｌ）は、０．９以上であることが好ましく、より好ましくは０．９２以上である。
【００４９】
ここで結晶配向度Ｏｒ（ｆ）の測定方法について説明する。まず、例えば円板あるいは円柱状のフェライト焼結磁石の片面を平滑に研磨し、この平滑研磨面に対してＸＲＤ測定を行い、回折パターンを得て、フェライト焼結磁石に由来する回折ピークを同定する。そして、この回折ピークの面指数とピーク強度から、フェライト焼結磁石の結晶学的配向度（Ｘ線配向度）を求める。
【００５０】
なお、本発明において、フェライト焼結磁石の結晶配向度Ｏｒ（ｆ）＝ΣＩ（００Ｌ）／ΣＩ（ｈｋＬ）としたが、この式の（００Ｌ）は、（００４）、（００６）等の結晶構造におけるｃ面（ｃ軸に垂直な面）を総称する表示であり、ΣＩ（００Ｌ）は、（００Ｌ）面に帰属する全てのピーク強度の合計を示す。また、（ｈｋＬ）は、検出された全ての回折ピークを示し、ΣＩ（ｈｋＬ）は、それらのピーク強度の合計である。
【００５１】
また、（００Ｌ）で表されるｃ面は、本実施形態のフェライト焼結磁石における磁化容易軸方向に垂直な面である。（００Ｌ）面のピーク強度の合計が高いほど、すなわち、Ｏｒ（ｆ）＝ΣＩ（００Ｌ）／ΣＩ（ｈｋＬ）が高いほど、結晶学的に磁化容易軸が揃っていることになり、Ｂｒが向上する。
【００５２】
（フェライト焼結磁石の結晶粒子）
本実施形態に係るフェライト焼結磁石は、図２に示すように、断面が楕円状の結晶粒子から構成される。本実施形態では前記フェライト焼結磁石を構成する結晶粒子をｃ軸方向に平行な面で切断した切断面において、前記各結晶粒子の断面の重心を通る粒径の最大値と最小値をそれぞれ求め、所定数以上の結晶粒子の平均をそれぞれＬ（μｍ）、Ｓ（μｍ）としたとき、前記Ｌ及びＳが、下記式（９）及び（１０）を満たすことが好ましい。
Ｌ≦１．４  （９）
Ｌ／Ｓ≦２．４  （１０）
【００５３】
Ｌの範囲として、より好ましくは、Ｌ≦１．３７であり、更に好ましくは０．６≦Ｌ≦１．３７である。また、Ｌ／Ｓの範囲として、より好ましくは、Ｌ／Ｓ≦２．３５であり、更に好ましくは１．７≦Ｌ／Ｓ≦２．３５である。
【００５４】
前記Ｌ／Ｓとは、いわゆるアスペクト比と呼ばれるパラメータである。Ｍ型フェライトでは、配向度が高くなると、磁化容易軸（六方晶構造のｃ軸、図２におけるＬの方向）に対して垂直方向の磁化困難軸（六方晶構造のａ軸、図２におけるＳの方向）方向に結晶粒子が成長しやすい傾向がある。このため、磁化困難軸方向の平均結晶粒子径と磁化容易軸方向の平均結晶粒子径の比で示されるアスペクト比が高くなりやすい。そして、アスペクト比が高くなると、結晶粒子内で反磁場の影響を受けやすくなる。また、磁化困難軸方向の平均結晶粒子径が大きくなることは、単磁区粒子（Ｍ型フェライトの場合、約１μｍ）となる結晶粒子数が減少することを示している。これらの影響により、ＨｃＪが低下し、高Ｂｒとの両立を図るのが困難になる。
【００５５】
しかし、本実施形態のフェライト磁性材料では、前記の式（９）及び（１０）で表される条件を満たすことにより、高いＢｒとＨｃＪを維持することが出来る。
【００５６】
以下では、前記平均最大粒径Ｌ及び前記平均最小粒径Ｓについて、図２及び図３を参照しながら詳細に説明する。Ｍ型フェライトは、前記の通り、ｃ軸方向に磁化容易軸を有する。このため、平均最大粒径Ｌ及び平均最小粒径Ｓを測定するために、まず、フェライト焼結磁石のｃ軸方向に平行な断面を切り出す。次いで、その断面に鏡面研磨及びフッ酸によるエッチング処理を施す。エッチング処理により結晶粒界部分が除去され、結晶粒子が観察しやすくなる。次に、その断面を走査型電子顕微鏡（ＳＥＭ）で観察し、ｃ軸方向に平行な粒子断面像を得る。得られた断面像の一例を図３（ａ）に示す。
【００５７】
続いて、粒子断面像に対して画像解析処理を行い、それぞれの結晶粒子について、その粒子断面の重心を通る粒径の最大値及び最小値をそれぞれ測定する。本実施形態においては、図２に示すように、１つの結晶粒子２０の粒子断面の重心Ｊを通る粒径の最大値である最大粒径ｌ（μｍ）と、重心Ｊを通る粒径の最小値である最小粒径ｓ（μｍ）をそれぞれ導出する。そして、結晶粒子の所定数について、上記最大粒径と最小粒径の相加平均値を算出し、それぞれ平均最大粒径Ｌ及び平均最小粒径Ｓと定義する。なお、平均を求めるための結晶粒子の所定数としては、好ましくは５００個以上である。
【００５８】
また、本実施形態におけるフェライト磁性材料からなる磁石としては、上記のようなフェライト焼結磁石に限られず、例えば、フェライト磁性材料の粉末が、バインダによって結合されてなるボンド磁石などが挙げられる。
【００５９】
ボンド磁石の場合、前述したようなフェライト磁性材料の条件は、フェライト磁性材料の粉末において満たされれば良い。フェライト磁性材料の粉末を構成している一次粒子の平均粒径は、特に制限されないが、２μｍ以下であると好ましく、１．５μｍ以下であるとより好ましく、０．１〜１μｍであると更に好ましい。この平均粒径が大きすぎると、粉末中の多磁区粒子の比率が高くなり、ＨｃＪが低下するおそれがある。一方、平均粒径が小さすぎると、熱擾乱によって磁性が低下したり、また磁場中で成形する際の配向性や成形性が悪くなったりする。
【００６０】
バインダとしては、ニトリルゴム（例えばＮＢＲゴム）、塩素化ポリエチレン、ポリアミド樹脂（例えばナイロン６、ナイロン１２（以上、登録商標））等が挙げられる。
【００６１】
（フェライト焼結磁石の製造方法）
以下の実施形態では、フェライト磁性材料からなるフェライト焼結磁石の製造方法の一例を示す。本実施形態では、フェライト焼結磁石は、配合工程、仮焼工程、粉砕工程、成形工程及び焼成工程を経て製造することが出来る。また、粉砕工程と成形工程の間に、微粉砕スラリーの乾燥工程、混練工程が含まれる場合があり、成形工程と焼成工程の間に、脱脂工程が含まれる場合がある。各工程について、以下に説明する。
【００６２】
＜配合工程＞
配合工程では、フェライト磁性材料の原料を配合して、原料混合物を得る。まず、フェライト磁性材料の原料としては、これを構成する元素のうちの１種又は２種以上を含む化合物（原料化合物）が挙げられる。原料化合物は、例えば粉末状のものが好適である。原料化合物としては、各元素の酸化物、又は焼成により酸化物となる化合物（炭酸塩、水酸化物、硝酸塩等）が挙げられる。例えばＳｒＣＯ３、Ｌａ（ＯＨ）３、Ｆｅ２Ｏ３、ＢａＣＯ３、ＣａＣＯ３及びＣｏ３Ｏ４等が例示出来る。原料化合物の粉末の平均粒径は、例えば、均質な配合を可能とする観点から、０．１〜２．０μｍ程度とすることが好ましい。
【００６３】
また、フェライト磁性材料におけるＳｉ成分の原料としては、ＳｉＯ２が挙げられるが、Ｓｉを含有する化合物等であれば特に制限されない。また、原料粉末には、必要に応じてその他の副成分の原料化合物（元素単体、酸化物等）を配合しても良い。
【００６４】
配合は、例えば、各原料を、所望とするフェライト磁性材料の組成が得られるように秤量し、混合した後、湿式アトライタ、ボールミル等を用い、０．１〜２０時間程度、混合、粉砕処理することにより行うことが出来る。
【００６５】
なお、この配合工程においては、全ての原料を混合する必要はなく、一部を後述する仮焼後に添加するようにしても良い。例えば、副成分であるＳｉの原料（例えばＳｉＯ２）や、金属元素の組成の構成元素であるＣａの原料（例えばＣａＣＯ３）は、後述する仮焼後、粉砕（特に微粉砕）工程において添加しても良い。添加の時期は、所望とする組成や磁気特性が得られ易いように調整すれば良い。
【００６６】
＜仮焼工程＞
仮焼工程では、配合工程で得られた原料粉末を仮焼する。仮焼は、例えば、空気中等の酸化性雰囲気中で行うことが好ましい。仮焼の温度は、１１００〜１４００℃の温度範囲とすることが好ましく、１１００〜１３００℃がより好ましく、１１５０〜１３００℃が更に好ましい。仮焼の時間は、１秒間〜１０時間とすることができ、１秒間〜５時間であると好ましい。仮焼により得られる仮焼体は、前述したような主相（Ｍ相）を７０％以上含む。仮焼体の一次粒子径は、好ましくは１０μｍ以下であり、より好ましくは５μｍ以下であり、更に好ましくは２μｍ以下である。
【００６７】
＜粉砕工程＞
粉砕工程では、仮焼工程で顆粒状や塊状となった仮焼体を粉砕し、再び粉末状にする。これにより、後述する成形工程での成形が容易となる。この粉砕工程では、前述したように、配合工程で配合しなかった原料を添加しても良い（原料の後添加）。粉砕工程は、例えば、仮焼体を粗い粉末となるように粉砕（粗粉砕）した後、これを更に微細に粉砕する（微粉砕）、２段階の工程で行っても良い。
【００６８】
粗粉砕は、例えば、振動ミル等を用いて、平均粒径が０．５〜５．０μｍとなるまで行われる。微粉砕では、粗粉砕で得られた粗粉砕材を、更に湿式アトライタ、ボールミル、ジェットミル等によって粉砕する。微粉砕では、得られた微粉砕材の平均粒径が、好ましくは０．０８〜２．０μｍ、より好ましくは０．１〜１．０μｍ、更に好ましくは０．１〜０．５μｍ程度となるように、微粉砕を行う。微粉砕材の比表面積（例えばＢＥＴ法により求められる。）は、４〜１２ｍ２／ｇ程度とすることが好ましい。好適な粉砕時間は、粉砕方法によって異なり、例えば湿式アトライタの場合、３０分間〜２０時間程度が好ましく、ボールミルによる湿式粉砕では１０〜５０時間程度が好ましい。
【００６９】
粉砕工程で原料の一部を添加する場合、例えば、添加は微粉砕時において行うことが出来る。本実施形態では、Ｓｉ成分であるＳｉＯ２や、Ｃａ成分であるＣａＣＯ３を、微粉砕の際に添加することが出来るが、これらを配合工程や粗粉砕工程において添加しても良い。
【００７０】
微粉砕工程では、湿式法の場合、分散媒として水の他、トルエン、キシレン等の非水系溶媒を用いることが出来る。非水系溶媒を用いた方が、後述の湿式成形時において高配向性が得られる傾向がある。一方、水系溶媒を用いる場合、生産性の観点で有利である。
【００７１】
また、微粉砕工程では、焼成後に得られる焼結体の配向度を高めるため、例えば一般式Ｃｎ（ＯＨ）ｎＨｎ＋２で示される多価アルコールを添加しても良い。ここで、多価アルコールとしては、一般式において、ｎが４〜１００であるものが好ましく、４〜３０であるものがより好ましく、４〜２０であるものが更に好ましく、４〜１２であるものが一層好ましい。多価アルコールとしては、例えばソルビトールが挙げられる。また、２種類以上の多価アルコールを併用しても良い。更に、多価アルコールに加えて、他の公知の分散剤を併用しても良い。
【００７２】
多価アルコールを添加する場合、その添加量は、添加対象物（例えば粗粉砕材）に対して、０．０５〜５．０質量％であると好ましく、０．１〜３．０質量％であるとより好ましく、０．２〜２．０質量％であると更に好ましい。なお、微粉砕工程で添加した多価アルコールは、後述する焼成工程で熱分解除去される。
【００７３】
ただし、粉砕材（好ましくは微粉砕材）の成形方法として、後述のＣＩＭ（Ｃ−ｅｒａｍｉｃ  Ｉｎｊｅｃｔｉｏｎ  Ｍｏｌｄｉｎｇ（セラミック射出成形）、
すなわち、ＰＩＭ（Ｐｏｗｄｅｒ  Ｉｎｊｅｃｔｉｏｎ  Ｍｏｌｄｉｎｇ）、粉末射出成形の一種）成形を用いる場合、前記のソルビトール等の多価アルコールの添加は、微粉砕スラリー乾燥時において粉末の凝集発生が顕著となったり、バインダ樹脂中への粉末の分散が悪くなる等の要因となり、好ましくない。その場合、分散剤を何も添加しないか、シランカップリング剤等の同一分子内に親水性基と疎水性（親油性）基を有する分散剤で、粉末を表面処理しても良い。その分散剤の添加量は、添加対象物（例えば粗粉砕材）に対して、０．３〜３．０質量％であれば良い。このような分散剤は、微粉砕終了後のスラリーに添加して混合するのが好ましいが、この例に制限されることなく、乾燥後の粉末に添加したり、バインダ樹脂との混練工程で添加されても良い。
【００７４】
＜成形・焼成工程＞
成形・焼成工程では、粉砕工程後に得られた粉砕材（好ましくは微粉砕材）を成形して成形体を得た後、この成形体を焼成して焼結体を得る。成形は、乾式成形、湿式成形又はＣＩＭ成形のいずれの方法でも行うことが出来る。乾式成形法では、例えば、乾燥した磁性粉末を加圧成形しつつ磁場を印加して成形体を形成し、その後に、成形体を焼成する。湿式成形法では、例えば、磁性粉末を含むスラリーを磁場印加中で加圧成形しながら液体成分を除去して成形体を形成し、その後に、成形体を焼成する。
【００７５】
なお、一般的に、乾式成形法では、乾燥した磁性粉末を金型内で加圧成形するので、成形工程に要する時間が短いという利点を有するが、成形時の磁場による磁性粉末の配向度の向上が困難であり、結果として得られる焼結磁石の磁気特性が、湿式成形法により得られる焼結磁石に劣る。また、湿式成形法では、成形時の磁場により磁性粉末が配向し易く、焼結磁石の磁気特性が良好であるが、液体成分を抜きながら加圧を行うために、成形に時間がかかるという課題がある。
【００７６】
また、ＣＩＭ成形法は乾燥させた磁性粉末をバインダ樹脂と共に加熱混練して、形成したペレットを、磁場が印加された金型内で射出成形して予備成形体を得て、この予備成形体を脱バインダ処理した後、焼成する方法である。
【００７７】
前述した実施形態に係るフェライト磁性材料の成形方法は特に限定されないが、好ましくは、ＣＩＭ成形、湿式成形、特に好ましくはＣＩＭ成形である。以下ではＣＩＭ成形と、湿式成形について詳細に説明する。
【００７８】
（ＣＩＭ成形・焼成）
ＣＩＭ成形法によってフェライト焼結磁石を得る場合には、湿式粉砕後、磁性粉末を含む微粉砕スラリーを乾燥させる。乾燥温度は、好ましくは８０〜１５０°Ｃ、更に好ましくは１００〜１２０°Ｃである。また、乾燥時間は、好ましくは１〜４０時間、更に好ましくは５〜２５時間である。乾燥後の磁性粉末の一次粒子の平均粒径は、好ましくは０．０８〜２μｍの範囲内、更に好ましくは０．１〜１μｍの範囲内である。
【００７９】
この乾燥後の磁性粉末を、バインダ樹脂、ワックス類、滑剤、可塑剤、昇華性化合物など（以下これらを、「有機成分」とする。）と共に混練し、ペレタイザなどで、ペレットに成形する。前記有機成分は、成形体中に好ましくは３５〜６０体積％、より好ましくは４０〜５５体積％含まれる。混練は、例えば、ニーダーなどで行えば良い。ペレタイザとしては、例えば、２軸１軸押出機が用いられる。また、混練及びペレット成形は、使用する有機成分の溶融温度に応じて、加熱しながら実施しても良い。
【００８０】
バインダ樹脂としては、熱可塑性樹脂などの高分子化合物が用いられ、熱可塑性樹脂としては、例えば、ポリエチレン、ポリプロピレン、エチレン酢酸ビニル共重合体、アタクチックポリプロピレン、アクリルポリマー、ポリスチレン、ポリアセタールなどが用いられる。
【００８１】
ワックス類としては、カルナバワックス、モンタンワックス、蜜蝋などの天然ワックス以外に、パラフィンワックス、ウレタン化ワックス、ポリエチレングリコールなどの合成ワックスが用いられる。
【００８２】
滑剤としては、例えば、脂肪酸エステルなどが用いられ、可塑剤としては、例えば、フタル酸エステルが用いられる。
【００８３】
バインダ樹脂の添加量は、磁性粉末１００質量％に対して、好ましくは３〜２０質量％、ワックス類の添加量は、好ましくは３〜２０質量％、滑剤の添加量は、好ましくは０．１〜５質量％である。可塑剤の添加量は、バインダ樹脂１００質量％に対して、好ましくは０．１〜５質量％である。
【００８４】
本実施形態では、たとえば、図４に示す磁場射出成形装置２を用いて、前記ペレット１０を、金型８内に射出成形する。金型８への射出前に、金型８は閉じられ、内部にキャビティ１２が形成され、金型８には磁場が印加される。なお、ペレット１０は、押出機６の内部で、たとえば１６０〜２３０°Ｃに加熱溶融され、スクリューにより金型８のキャビティ１２内に射出される。金型８の温度は、２０〜８０°Ｃである。金型８への印加磁場は３９８〜１５９２ｋＡ／ｍ（５〜２０ｋＯｅ）程度とすれば良い。
【００８５】
次に、ＣＩＭ成形により得られた予備成形体を、大気中又は窒素中において１００〜６００℃の温度で熱処理して、脱バインダ処理を行って成形体を得る。脱バインダ処理が不十分であったり、脱バインダ時の昇温速度が急激であると、前述の有機成分の急激な揮発や分解ガスの発生により、成形体や焼結体にワレやクラックを生じてしまう。そこで、脱バインダ処理する有機成分に応じて、揮発したり分解したりする温度域の昇温速度を、例えば、０．０１〜１℃／分程度のゆっくりとした昇温速度に適宜調整して、脱バインダ処理をすれば良い。逆に、脱バインダ処理が過剰であると、成形体の保形力が不足し、カケを生じるので、熱処理温度や温度プロファイル制御が必要である。また、有機成分を複数種使用している場合、脱バインダ処理を複数回に分けて実施しても良い。
【００８６】
次いで焼結工程において、脱バインダ処理した成形体を、例えば、大気中で好ましくは１１００〜１２５０℃、より好ましくは１１６０〜１２３０℃の温度で０．２〜３時間程度焼結して、本発明に係るフェライト焼結磁石を得る。温度が低温すぎたり、温度保持する時間が短すぎると、十分な焼結体密度が得られなかったり、添加されている元素の反応が不十分である等の原因により、所望の磁気特性が得られない。また、焼成温度が高温すぎたり、温度保持時間が長すぎたりすると、結晶粒子が異常成長したり、Ｍ型フェライト以外の異相が生成したり等の原因により、同じく所望の磁気特性が得られない。なお、焼成工程は、前述の脱バインダ工程と連続で実施しても、一度脱バインダ処理した後に室温まで冷却してから、焼成を実施しても良い。
【００８７】
（湿式成形・焼成）
湿式成形法によってフェライト焼結磁石を得る場合は、例えば、上述した微粉砕工程を湿式で行うことでスラリーを得た後、このスラリーを所定の濃度に濃縮して、湿式成形用スラリーを得、これを用いて成形を行うことが好ましい。スラリーの濃縮は、遠心分離やフィルタープレス等によって行うことが出来る。湿式成形用スラリーは、その全量中、微粉砕材が３０〜８０質量％程度を占めるものであると好ましい。スラリーにおいて、微粉砕材を分散する分散媒としては水が好ましい。この場合、スラリーには、グルコン酸、グルコン酸塩、ソルビトール等の界面活性剤を添加しても良い。また、分散媒としては非水系溶媒を使用しても良い。非水系溶媒としては、トルエンやキシレン等の有機溶媒を使用することが出来る。この場合には、オレイン酸等の界面活性剤を添加することが好ましい。なお、湿式成形用スラリーは、微粉砕後の乾燥状態の微粉砕材に、分散媒等を添加することによって調製しても良い。
【００８８】
湿式成形では、次いで、この湿式成形用スラリーに対し、磁場中成形を行う。その場合、成形圧力は、９．８〜４９ＭＰａ（０．１〜０．５ｔｏｎ／ｃｍ２）程度であると好ましく、印加磁場は３９８〜１５９２ｋＡ／ｍ程度とすれば良い。また、成形時の加圧方向と磁場印加方向は、同一方向でも直交方向でも良い。
【００８９】
湿式成形により得られた成形体の焼成は、大気中等の酸化性雰囲気中で行うことが出来る。焼成温度は、１０５０〜１２７０℃であると好ましく、１０８０〜１２４０℃であるとより好ましい。また、焼成時間（焼成温度に保持する時間）は、０．５〜３時間程度であると好ましい。
【００９０】
なお、前述したような湿式成形で成形体を得た場合、この成形体を充分に乾燥させないまま焼成を行うことで急激に加熱すると、分散媒等の揮発が激しく生じて成形体にクラックが発生する可能性がある。そこで、このような不都合を避ける観点から、前記の焼結温度まで到達させる前に、例えば、室温から１００℃程度まで、０．５℃／分程度のゆっくりとした昇温速度で加熱して成形体を充分に乾燥させることで、クラックの発生を抑制することが好ましい。更に、界面活性剤（分散剤）等を添加した場合は、例えば、１００〜５００℃程度の温度範囲において、２．５℃／分程度の昇温速度で加熱を行うことで、これらを充分に除去する（脱脂処理）ことが好ましい。なお、これらの処理は、焼成工程の最初に行ってもよく、焼成工程よりも前に別途行っておいても良い。
【００９１】
以上、フェライト焼結磁石の好適な製造方法について説明したが、少なくとも本発明のフェライト磁性材料を用いる限り、製造方法は上記には限定されず、条件等は適宜変更することが出来る。
【００９２】
また、磁石として、フェライト焼結磁石ではなく、ボンド磁石を製造する場合は、例えば、前述した粉砕工程までを行った後、得られた粉砕物とバインダとを混合し、これを磁場中で成形することで、本発明のフェライト磁性材料の粉末を含むボンド磁石を得ることが出来る。あるいは、粉砕工程で得られたスラリーを乾燥したフェライト磁性材料粉末を、例えば、１０００〜１２００℃程度の、焼結しない温度で熱処理した後、アトマイザ等で解砕して得られた磁性粉末とバインダとを混合し、ボンド磁石を得ることが出来る。
【００９３】
本発明により得られる磁石は、本発明のフェライト磁性材料からなるものである限り、形態は限定されない。例えば、フェライト磁石は、異方性を有するアークセグメント形状、平板状、円柱状等、種々の形状を有することが出来る。なお、前記アークセグメント形状とは、平板状のものが一方向に円弧状に湾曲した形状である。本発明のフェライト磁性材料によれば、磁石の形状によらず高いＢｒ及びＨｃＪを維持しつつ、高いＨｋ／ＨｃＪが得られ、特にアークセグメント形状の磁石であっても、高いＢｒ及びＨｃＪを維持しつつ、高いＨｋ／ＨｃＪが得られる。
【００９４】
本実施形態におけるフェライト磁石は、例えば、フューエルポンプ用、パワーウィンドウ用、ＡＢＳ（アンチロック・ブレーキ・システム）用、ファン用、ワイパ用、パワーステアリング用、アクティブサスペンション用、スタータ用、ドアロック用、電動ミラー用等の自動車用モータの部材として使用することが出来る。
【００９５】
また、ＦＤＤスピンドル用、ＶＴＲキャプスタン用、ＶＴＲ回転ヘッド用、ＶＴＲリール用、ＶＴＲローディング用、ＶＴＲカメラキャプスタン用、ＶＴＲカメラ回転ヘッド用、ＶＴＲカメラズーム用、ＶＴＲカメラフォーカス用、ラジカセ等キャプスタン用、ＣＤ／ＤＶＤ／ＭＤスピンドル用、ＣＤ／ＤＶＤ／ＭＤローディング用、ＣＤ／ＤＶＤ光ピックアップ用等のＯＡ／ＡＶ機器用モータの部材として使用することが出来る。
【００９６】
更に、エアコンコンプレッサー用、冷凍庫コンプレッサー用、電動工具駆動用、ドライヤーファン用、シェーバー駆動用、電動歯ブラシ用等の家電機器用モータの部材としても使用することが出来る。更にまた、ロボット軸、関節駆動用、ロボット主駆動用、工作機器テーブル駆動用、工作機器ベルト駆動用等のＦＡ機器用モータの部材としても使用することが可能である。その他の用途としては、オートバイ用発電器、スピーカ・ヘッドホン用マグネット、マグネトロン管、ＭＲＩ用磁場発生装置、ＣＤ−ＲＯＭ用クランパ、ディストリビュータ用センサ、ＡＢＳ用センサ、燃料・オイルレベルセンサ、マグネトラッチ、アイソレータ等の部材が挙げられる。あるいは、磁気記録媒体の磁性層を蒸着法又はスパッタ法等で形成する際のターゲット（ペレット）として用いることも出来る。
【実施例】
【００９７】
以下、本発明を実施例により更に詳細に説明するが、本発明はこれらの実施例に限定されるものではない。
【００９８】
［実施例１〜６］
＜配合工程＞
まず、出発原料としてフェライト焼結磁石を構成する金属元素の化合物の粉末を準備した。出発原料は、酸化鉄（Ｆｅ２  Ｏ３  ；不純物として、Ｍｎ、Ｃｒ、Ａｌ、Ｓｉ、Ｃｌを含む）、水酸化ランタン（Ｌａ（ＯＨ）３  ）、炭酸カルシウム（ＣａＣＯ３  ）、炭酸ストロンチウム（ＳｒＣＯ３  ）、炭酸バリウム（ＢａＣＯ３  ）、酸化コバルト（Ｃｏ３  Ｏ４  ）を準備し、表１〜６に記載の各試料の組成になるように秤量した。また、Ｓｉ成分原料として、酸化ケイ素（ＳｉＯ２  、含水率：約２０％前後、以後も同一原料使用）を出発原料の総量に対して、表１〜６に記載の各試料の組成になるように秤量した。
【００９９】
なお、実施例１（表１）では、Ｓｒの比率（ｘ）とＣａの比率（１−ｗ−ｘ−ｙ）を、実施例２（表２）では、Ｌａの比率（ｗ）及びＬａ／Ｃｏの比（ｗ／ｍ）を、実施例３（表３）では、Ｂａの比率（ｙ）を、実施例４（表４）ではＣｏ／Ｆｅの比（ｍ／ｚ）を、実施例５（表５）ではＦｅの比率（ｚ）を、実施例６（表６）ではＳｉＯ２  の含有量を、それぞれ変化させた試料を作製した。
【０１００】
＜仮焼工程＞
前記出発原料及びＳｉＯ２、それぞれの粉末を湿式アトライタにて混合、粉砕し、スラリー状の原料混合物を得た。この原料混合物を乾燥後、大気中、１２２５℃で２時間保持する仮焼処理を行い、仮焼体を得た。
【０１０１】
＜粉砕工程＞
得られた仮焼体を小型ロット振動ミルにて粗粉砕し、粗粉砕材を得た。焼成後のフェライト焼結磁石を構成する金属元素の比率が、表１〜６に記載の各試料に示す値となるように、得られた粗粉砕材に対して、酸化鉄（Ｆｅ２  Ｏ３  ；不純物として、Ｍｎ、Ｃｒ、Ａｌ、Ｓｉ、Ｃｌを含む）、炭酸カルシウム（ＣａＣＯ３  ）、炭酸ストロンチウム（ＳｒＣＯ３  ）、酸化コバルト（Ｃｏ３  Ｏ４  ）、及び副成分として酸化ケイ素（ＳｉＯ２  ）を、それぞれ適宜添加するとともにソルビトールを０．４５ｗｔ％添加した。次いで、湿式ボールミルにて、ＢＥＴ法により求められる比表面積（ＳＳＡ）が、８．０〜９．０ｍ２／ｇとなるように微粉砕し、スラリーを得た。得られたスラリーを乾燥、整粒し、フェライト材料粉末を得た。
【０１０２】
＜成形・焼成工程＞
成形は、ＣＩＭ成形により行った。まず、前述の実施工程で得られたフェライト材料粉末、ＰＰ（ポリプロピレン、バインダ樹脂として使用）、パラフィンワックス、アクリル樹脂、及びＤＯＰ（フタル酸ジオクチル、可塑剤として添加）を準備し、これらを、フェライト材料粉末＝８７質量％、ＰＰ＝５．１質量％、パラフィンワックス＝５．１質量％、アクリル樹脂＝１質量％、ＤＯＰ＝２質量％となるように秤量した。次いでこれらを加圧加熱ニーダーを用いて、１６５℃で２．５ｈｒ混練し、混練物（コンパウンド）をペレタイザでペレット状に成形し、図４に示すペレット１０を得た。
【０１０３】
次に、図４に示す磁場射出成形装置２を用いてペレット１０を、金型８内に射出成形した。金型８への射出前に、金型８は閉じられ、内部にキャビティ１２が形成され、金型８には磁場が印加された。なお、ペレット１０は、押出機６の内部で加熱溶融され、スクリューにより金型８のキャビティ１２内に射出された。射出温度は１８５℃、金型温度は４０℃、射出時の印加磁場は１２７３ｋＡ／ｍとした。磁場射出成形工程で得られた予備成形体は円板状であり、直径３０ｍｍ、厚み３ｍｍであった。
【０１０４】
予備成形体は、加湿された大気雰囲気中において、最高到達温度２３０℃でトータル５０時間の熱処理を実施し、脱ワックス処理を行った。この脱ワックス処理した成形体を、大気中、１５０〜５００℃を緩昇温して脱バインダ処理し、続けて大気中、１１９０〜１２３０℃で１時間保持する焼成を行い、焼結体であるフェライト焼結磁石を得た。
【０１０５】
［実施例７］
実施例７では、成形工程において、成形体中の有機成分の体積百分率を表７に示す値になるように変えた以外は、実施例１〜６と同様にしてフェライト焼結体を得た。なお、前記有機成分とは、ＰＰ（ポリプロピレン）、パラフィンワックス、アクリル樹脂、及びＤＯＰ（フタル酸ジオクチル）の合計であり、ＰＰ、パラフィンワックス、アクリル樹脂、ＤＯＰの混合比率は、成形体中の有機成分比率が変化しても、実施例１に示す比率となるように一定とした。
実施例７では、成形体中の有機成分の体積割合を変えることにより、焼結磁石の結晶配向度、結晶粒子径、アスペクト比を変化させた。
【０１０６】
［実施例８］
実施例８では、粉砕工程においてソルビトールを添加せず、フェライト材料粉末（フィラー）をシランカップリング剤処理した以外は実施例１〜６と同様にしてフェライト焼結磁石を作製し、評価を行った。具体的には、実施例８では粗粉砕材にソルビトールを添加せずに微粉砕を実施し、微粉砕終了後、シランカップリング剤（信越シリコーン（株）製ＫＢＭ−５０３、ＫＢＭ−１００３）を粗粉砕材に対して１ｗｔ％、微粉砕スラリー中に添加し、更に湿式ボールミルにて０．５ｈｒ混合、分散処理を行った以外、実施例１〜６と同様にフェライト焼結磁石を得た。
【０１０７】
［実施例９］
実施例９は、ＣＩＭ成形を湿式成形に変えた以外は実施例１〜６と同様にしてフェライト焼結磁石を得て、評価を行った。すなわち、実施例９では成形・焼成工程を以下の通り行った。
まず、トルエンを分散媒として微粉砕を実施し、微粉砕スラリーを得た。この微粉砕時にオレイン酸を、粗粉砕材に対して１．３ｗｔ％添加した。得られたスラリーを、固形分濃度が７４〜７６質量％となるように溶媒量を調整し、このスラリーを湿式磁場成形機を用いて印加磁場を１．２Ｔとして磁場中成形し、直径３０ｍｍ、高さ１５ｍｍの円柱状成形体を作製した。次に、得られた成形体を大気中、室温にて十分に乾燥した後、大気中、１２００〜１２３０℃で１時間保持する焼成を行い、焼結体であるフェライト焼結磁石を得た。
【０１０８】
実施例１〜９の各フェライト焼結磁石について、蛍光Ｘ線定量分析を行い、各フェライト焼結磁石がそれぞれ表１〜９に示す組成となっていることが確認できた。
【０１０９】
＜磁気特性（Ｂｒ、ＨｃＪ、Ｈｋ）の測定＞
まず、実施例１〜９の各試料について、アルキメデス法により密度測定を行った。
次いで、実施例１〜９の各フェライト焼結磁石の上下面を加工した後、２５℃の大気雰囲気中にて、最大印加磁場１９８９ｋＡ／ｍのＢ−Ｈトレーサを使用して磁気特性（残留磁束密度Ｂｒ、保磁力ＨｃＪ、角形比Ｈｋ／ＨｃＪ）を測定した。結果を表１〜９に示す。ここで、Ｈｋは磁気ヒステリシスループの第２象限において、磁束密度が残留磁束密度の９０％になるときの外部磁界強度である。
【０１１０】
＜結晶配向度＞
実施例１の試料番号１−４、実施例５の試料番号５−５、実施例６〜９の各試料について円板状のフェライト焼結磁石の片面を平滑に研磨し、この平滑研磨面に対してＸＲＤ（Ｘ線回折）測定を行い（Ｘ線源：ＣｕＫα）、フェライト焼結磁石に由来する回折ピークを同定した。同定した回折ピークの面指数とピーク強度から、焼結磁石の結晶配向度Ｏｒ（ｆ）を求めた。なお、表１の試料番号１−４、表５の試料番号５−４は同一試料であるため、表５の試料番号５−４の欄にも同様に結晶配向度を示す。
【０１１１】
＜結晶粒子径、アスペクト比＞
各フェライト焼結磁石について、次のようにして結晶粒子径及びアスペクト比を求めた。
まず、フェライト焼結磁石のｃ軸（磁化容易軸）方向に並行な断面を切り出し、その断面に鏡面研磨し、フッ酸（濃度３６％）によるエッチング処理を行った。次いで、エッチング処理面を走査型電子顕微鏡（ＳＥＭ）で観察し、結晶粒子の断面像を得た。試料番号１−４（もしくは３−３、４−４、５−４、７−８）のＳＥＭによる断面像を図３（ａ）、試料番号７−１のＳＥＭによる断面像を図３（ｂ）にそれぞれ示す。
【０１１２】
そして、ＳＥＭ観察により得られた結晶粒子断面像に対して、画像解析処理を行い、それぞれの結晶粒子に対して、図２に示すように、結晶粒子断面の重心Ｊを通る粒径の最大値ｌ（μｍ）及び最小値ｓ（μｍ）を測定した。このような手法で、結晶粒子５００個についての粒径の最大値ｌ及び最小値ｓを求め、これら最大値ｌの相加平均値（平均最大粒径Ｌ）、及び最小値ｓの相加平均値（平均最小粒径Ｓ）をそれぞれ算出し、平均最大粒径Ｌと平均最小粒径Ｓからアスペクト比Ｌ／Ｓを求めた。求めた平均最大粒径Ｌとアスペクト比Ｌ／Ｓを表１〜９に示す。なお、表１の試料番号１−４、表５の試料番号５−４は同一試料であるため、表５の試料番号５−４の欄にも同様に平均最大粒径Ｌとアスペクト比Ｌ／Ｓを示す。
【０１１３】
実施例１〜９の各試料の組成、磁気特性、結晶配向度、結晶粒子径及びアスペクト比を、まとめて表１〜９に示す。
【０１１４】
【表１】
2011213575.tif 000003
【０１１５】
【表２】
2011213575.tif 000004
【０１１６】
【表３】
2011213575.tif 000005
【０１１７】
【表４】
2011213575.tif 000006
【０１１８】
【表５】
2011213575.tif 000007
【０１１９】
【表６】
2011213575.tif 000008
【０１２０】
【表７】
2011213575.tif 000009
【０１２１】
【表８】
2011213575.tif 000010
【０１２２】
【表９】
2011213575.tif 000011
【０１２３】
表１より、Ｓｒの比率（ｘ）が、０．０００３を超え０．３７３未満であり、Ｃａの比率（１−ｗ−ｘ−ｙ）が、０．２２９を超え、０．６０１未満であると、Ｂｒ及びＨｃＪを良好に維持しつつ、高いＨｋ／ＨｃＪが得られることが判明した。表１より、さらに、Ｓｒの比率（ｘ）が、０．０５〜０．２５であり、Ｃａの比率（１−ｗ−ｘ−ｙ）が、０．３５４〜０．５５１であると、Ｂｒ及びＨｃＪをより良好に維持しつつ、より高いＨｋ／ＨｃＪが得られることが判明した。
【０１２４】
表２より、Ｌａの比率（ｗ）が、０．１８０を超え０．５５０未満であり、Ｌａ／Ｃｏ（ｗ／ｍ）が、０．７２を超え、２．２０未満であると、Ｂｒ及びＨｃＪを良好に維持しつつ、高いＨｋ／ＨｃＪが得られることが判明した。表２より、さらに、Ｌａの比率（ｗ）が、０．３以上０．５未満であり、Ｌａ／Ｃｏ（ｗ／ｍ）が、１．２〜１．９であると、Ｂｒ及びＨｃＪをより良好に維持しつつ、より高いＨｋ／ＨｃＪが得られることが判明した。
【０１２５】
表３より、Ｂａの比率（ｙ）が、０．０００１を超え、０．０１５０未満であると、Ｂｒ及びＨｃＪを良好に維持しつつ、高いＨｋ／ＨｃＪが得られることが判明した。また、Ｓｒの比率（ｘ）が、Ｂａの比率（ｙ）よりも小さいサンプル３−１１は、特にＢｒやＨｋ／ＨｃＪの点で不十分であることが確認された。表３より、さらに、Ｂａの比率（ｙ）が、０．０００４〜０．０１であると、Ｂｒ及びＨｃＪをより良好に維持しつつ、より高いＨｋ／ＨｃＪが得られることが判明した。
【０１２６】
表４より、Ｃｏ／Ｆｅ（ｍ／ｚ）が０．０１２を超え、０．０６５未満であると、Ｂｒ及びＨｃＪを良好に維持しつつ、高いＨｋ／ＨｃＪが得られることが判明した。表４より、さらに、Ｃｏ／Ｆｅ（ｍ／ｚ）が０．０２０〜０．０３５であると、Ｂｒ及びＨｃＪをより良好に維持しつつ、より高いＨｋ／ＨｃＪが得られることが判明した。
【０１２７】
表５より、Ｆｅの比率（ｚ）が、８．６２を超え９．９７未満であると、Ｂｒ及びＨｃＪを良好に維持しつつ、高いＨｋ／ＨｃＪが得られることが判明した。表５より、さらに、Ｆｅの比率（ｚ）が、８．８〜９．６であると、Ｂｒ及びＨｃＪをより良好に維持しつつ、より高いＨｋ／ＨｃＪが得られることが判明した。
【０１２８】
表６に示すように、前記フェライト磁性材料中の前記Ｓｉ成分のＳｉＯ２  換算での比率ｙ１質量％をＹ軸に表わし、前記ｚとｍの合計量ｘ１をＸ軸に表わしたときに、ｘ１とｙ１の関係が、前記Ｘ軸及びＹ軸を持つＸ−Ｙ座標における４つの点ａ（８．９，１．２）、ｂ（８．３，０．９５）、ｃ（１０．０，０．３５）及びｄ（１０．６，０．６）で囲まれる範囲内にあると、Ｂｒ及びＨｃＪを良好に維持しつつ、高いＨｋ／ＨｃＪが得られることが判明した。
【０１２９】
表７より、前記フェライト磁性材料において、Ｘ線回折測定により求めた結晶配向度Ｏｒ（ｆ）＝Σ（００１）／Σ（ｈｋｌ）が０．７８を超えるとＢｒ及びＨｃＪを良好に維持しつつ、高いＨｋ／ＨｃＪが得られることが判明した。
また、表７より、前記フェライト磁性材料において、平均最大粒径Ｌが１．４７未満又はＬ／Ｓが２．４６未満だと、高いＨｃＪが得られることが確認できた。
【０１３０】
表８より、シランカップリング剤処理したフェライト磁性粉末を用いても、Ｂｒ及びＨｃＪを良好に維持しつつ、高いＨｋ／ＨｃＪが得られることが判明した。
【０１３１】
表９より、湿式成形により得られた試料においても、Ｂｒ及びＨｃＪを良好に維持しつつ、高いＨｋ／ＨｃＪが得られることが判明した。
【符号の説明】
【０１３２】
２…  磁場射出成形装置
８…  金型
１０…  ペレット
１２…  キャビティ
２０…  結晶粒子
【図１】
2011213575.tif 000012
【図２】
2011213575.tif 000013
【図３】
2011213575.tif 000014
【図４】
2011213575.tif 000015